ПЛИТА НА ОСНОВЕ ДРЕВЕСНОГО МАТЕРИАЛА С УМЕНЬШЕННЫМ ВЫДЕЛЕНИЕМ ЛЕТУЧИХ ОРГАНИЧЕСКИХ СОЕДИНЕНИЙ (VOC) И ЕЕ ПРИМЕНЕНИЕ

1. Древесно-стружечная плита с уменьшенным выделением летучих органических соединений (VOC), содержащая древесную стружку, полученную путем нарезки термообработанной и нетермообработанной щепы с последующим склеиванием,
при этом в случае термообработки древесная щепа перед нарезкой подвергается воздействию температуры от 150°C до 300°C длительностью от 1 ч до 5 ч;
отличающаяся тем, что древесно-стружечная плита состоит из смеси, содержащей 10–50 вес. % стружки, которая получена из нетермообработанной щепы, и 50–90 вес. % стружки, которая получена из термообработанной щепы.
2. Древесно-стружечная плита по п. 1, отличающаяся тем, что стружка, полученная из термообработанной древесной щепы, расположена в промежуточном слое древесно-стружечной плиты.
3. Древесно-стружечная плита по любому из предыдущих пунктов, отличающаяся тем, что в качестве связующего вещества используется полимерное клеящее вещество, выбранное из группы, содержащей клеящие вещества на основе формальдегида, клеящие вещества на основе полиуретана, клеящие вещества на основе эпоксидной смолы, клеящие вещества на основе сложного полиэфира, при этом предпочтительным является применение клеящих веществ на основе формальдегида.
4. Древесно-стружечная плита по любому из предыдущих пунктов, отличающаяся тем, что в качестве связующего вещества применяется клеящее вещество на основе полиуретана, полученное на основе ароматических полиизоцианатов, в частности полидифенилметандиизоцианата (PMDI), толуилендиизоцианата (TDI) и/или дифенилметандиизоцианата (MDI).
5.Древесно-стружечная плита по п. 3 или 4, отличающаяся тем, что при применении связующего вещества на основе полиуретана количество связующего вещества в промежуточном слое составляет от 2 до 5 вес. %, предпочтительно 3 вес. %, а в наружном слое — от 4 до 8 вес. %, предпочтительно 5 вес. %.
3
3
3
3
3
6. Древесно-стружечная плита по любому из предыдущих пунктов, отличающаяся тем, что кажущаяся плотность составляет от 400 кг/м до 1200 кг/м, предпочтительно от 500 до 1000 кг/м, особенно предпочтительно от 600 кг/м до 800 кг/м.
7. Применение древесно-стружечной плиты по любому из предыдущих пунктов для мебели, покрытий для стен, полов и потолков.
8. Древесно-волокнистая плита с уменьшенным выделением летучих органических соединений (VOC), содержащая древесные волокна, полученные путем расщепления термообработанной и нетермообработанной щепы с последующим склеиванием;
при этом в случае термообработки древесная щепа перед расщеплением подвергается воздействию температуры от 150°C до 300°C длительностью от 1 ч до 5 ч;
отличающаяся тем, что древесно-волокнистая плита состоит из смеси, содержащей 10–50 вес. % волокон, которые получены из нетермообработанной щепы, и 50–90 вес. % волокон, которые получены из термообработанной щепы.
9. Древесно-волокнистая плита по п. 8, отличающаяся тем, что в качестве связующего вещества использовано полимерное клеящее вещество, выбранное из группы, содержащей клеящие вещества на основе формальдегида, клеящие вещества на основе полиуретана, клеящие вещества на основе эпоксидной смолы, клеящие вещества на основе сложного полиэфира, при этом предпочтительным является применение клеящих веществ на основе формальдегида.
10. Древесно-волокнистая плита по п. 8 или 9, отличающаяся тем, что в качестве связующего вещества применяется клеящее вещество на основе полиуретана, полученное на основе ароматических полиизоцианатов, в частности полидифенилметандиизоцианата (PMDI), толуилендиизоцианата (TDI) и/или дифенилметандиизоцианата (MDI).
11. Древесно-волокнистая плита по п. 9 или 10, отличающаяся тем, что при применении связующего вещества на основе полиуретана количество связующего вещества составляет 1–10 вес. %, предпочтительно 2–8 вес. %, особенно предпочтительно 4–6 вес. %.
3
3
3
3
3
12. Древесно-волокнистая плита по любому из пп. 8–11, отличающаяся тем, что кажущаяся плотность составляет от 400 до 1200 кг/м, предпочтительно от 500 кг/м до 1000 кг/м, особенно предпочтительно от 600 кг/м до 800 кг/м.
13.Применение древесно-волокнистой плиты по любому из пп. 8–12 для мебели, покрытий для стен, полов и потолков.